(57)【要約】【課題】Ａｓ及びＰｂを不純物として含有するスラグにおいて、その不純物の溶出の少ないスラグを短時間の熱処理で効率的に製造することができる方法を提供すること。【解決手段】本発明は、Ｆｅ及びＳｉを主成分とし、Ａｓ及びＰｂを不純物として含有するスラグを水砕処理する水砕処理工程と、水砕処理工程で得られたスラグを、アークプラズマ中に供給して高温熱処理する熱処理工程とを含むスラグの製造方法である。例えば、熱処理工程では、交流多相アークプラズマによりアークプラズマを形成する。【選択図】図２
2019104640.tif 000002
【特許請求の範囲】
【請求項１】
Ｆｅ及びＳｉを主成分とし、Ａｓ及びＰｂを不純物として含有するスラグを水砕処理する水砕処理工程と、
前記水砕処理工程で得られたスラグを、酸素を含むガス雰囲気下で形成されるアークプラズマ中に供給して高温熱処理する熱処理工程と、を含む
スラグの製造方法。
【請求項２】
前記熱処理工程では、前記ガス雰囲気中の酸素分圧を１ｋＰａ〜２０ｋＰａとする
請求項１に記載のスラグの製造方法。
【請求項３】
前記熱処理工程では、１回の高温熱処理の処理時間が１．０秒以下である
請求項１又は２に記載のスラグの製造方法。
【請求項４】
前記熱処理工程では、交流多相アークプラズマにより前記アークプラズマを形成する
請求項１乃至３のいずれかに記載のスラグの製造方法。
【発明の詳細な説明】
【技術分野】
【０００１】
本発明は、スラグの製造方法に関するものであり、より詳しくは、Ｆｅ及びＳｉを主成分とし、Ａｓ及びＰｂを不純物として含有するスラグから、その不純物の溶出を有効に抑制したスラグを効率的に得るスラグの製造方法に関する。
【背景技術】
【０００２】
コンクリートに配合される細骨材としては、従来、海砂や川砂、砂利等が用いられてきたが、天然資源であるこれらの砂は、環境保護の観点から採取量の削減や禁止の動きが強化されてきている。
【０００３】
このような背景から、非鉄金属製錬、例えば銅の乾式製錬において副生成するスラグについて、コンクリート用細骨材としての適用がＪＩＳ  Ａ５０１１−３として規格化され、安定的に供給可能なことから天然資源の各種砂からの代替の動きが加速している。
【０００４】
ところが、スラグを適用するにあたっては、平成１５年環境省告示第１９号に規定される有害物質の含有量試験（ＪＩＳ  Ｋ００５８−２：２００５）、及び平成３年環境庁告示第４６号に規定される有害物質の溶出量試験（ＪＩＳ  Ｋ００５８−１：２００５）の結果に基づいて、土壌汚染に関する基準を満たすことが求められている。特に、平成１５年環境省告示第１９号に規定される有害物質の含有量試験（ＪＩＳ  Ｋ００５８−２：２００５）に基づく基準では、その規制が強化されており、Ａｓ（砒素）、Ｐｂ（鉛）の溶出量については、可能な限り低減させることが求められている。
【０００５】
例えば、特許文献１及び非特許文献１においては、上述した有害物質の含有量試験及び有害物質の溶出量試験の両方において、スラグからのＡｓ及びＰｂの溶出量を抑えたスラグを安定的に製造する技術が示されている。
【０００６】
しかしながら、これらの文献に記載の技術は、スラグを５００℃〜８００℃の温度で３０分以上加熱処理するというものであり、そのため大量のスラグを処理するにあたってかなり多くの熱エネルギーと時間が必要となる。
【０００７】
加熱方法としては、例えばキルン等の加熱装置やバーナー等の熱源を使用して熱処理を行うことが一般的であるが、いずれの方法であっても専用の炉が必要となり、またその炉本体を加熱維持しなければ、スラグからのＡｓ及びＰｂの溶出量を確実に抑制することが難しかった。こうした炉を維持管理するためには、一般的には２４時間操業を行って立ち上げ／立ち下げ時の熱のロスを最低限に保つ必要があり、結果的にかなり多くの熱エネルギーが必要となっていた。
【０００８】
銅製錬のプロセス等から生成するスラグは大量であり、大量のスラグを短時間の熱処理で、Ａｓ及びＰｂの溶出量を抑えたスラグを効率的に製造する技術が求められている。
【先行技術文献】
【特許文献】
【０００９】
【特許文献１】特開２０１５−１２４０９５号公報
【非特許文献】
【００１０】
【非特許文献１】河原正泰、小森慎太郎、「銅スラグからの重金属の溶出性」、Journal of The Mining and Materials Processing Institute of Japan、Vol.129（2013）p192-196
【発明の概要】
【発明が解決しようとする課題】
【００１１】
本発明は、このような実情に鑑みて提案されたものであり、Ａｓ及びＰｂを不純物として含有するスラグにおいて、その不純物の溶出の少ないスラグを短時間の熱処理で効率的に製造することができる方法を提供することを目的とする。
【課題を解決するための手段】
【００１２】
本発明者らは、上述した課題を解決するために鋭意検討を重ねた。その結果、熱処理方法として、アークプラズマ発生装置を用いた熱処理を選定し、アークプラズマが発生している高温空間にスラグを自然落下させてスラグの表層のみ高温で変質させることで、Ａｓ及びＰｂの溶出量を有効に抑制したスラグを短時間の熱処理で効率的に製造できることを見出し、本発明を完成するに至った。
【００１３】
（１）本発明の第１の発明は、Ｆｅ及びＳｉを主成分とし、Ａｓ及びＰｂを不純物として含有するスラグを水砕処理する水砕処理工程と、前記水砕処理工程で得られたスラグを、酸素を含むガス雰囲気下で形成されるアークプラズマ中に供給して高温熱処理する熱処理工程と、を含む、スラグの製造方法である。
【００１４】
（２）本発明の第２の発明は、第１の発明において、前記熱処理工程では、前記ガス雰囲気中の酸素分圧を１〜２０ｋＰａとする、スラグの製造方法である。
【００１５】
（３）本発明の第３の発明は、第１又は第２の発明において、前記高温熱処理工程では、１回の高温熱処理の処理時間が１．０秒以下である、スラグの製造方法である。
【００１６】
（４）本発明の第４の発明は、第１乃至３のいずれかの発明において、前記熱処理工程では、交流多相アークプラズマにより前記アークプラズマを形成する、スラグの製造方法である。
【発明の効果】
【００１７】
本発明によれば、Ａｓ及びＰｂを不純物として含有するスラグにおいて、その不純物の溶出の少ないスラグを、短時間の熱処理により効率的に製造することができる。
【図面の簡単な説明】
【００１８】
【図１】スラグの製造方法について説明するための図であり、熔錬炉にて得られ錬かん炉から排出された熔融スラグに対して水砕処理を施す流れを示す模式図である。
【図２】アークプラズマ装置の概略構成を模式的に示す断面図である。
【発明を実施するための形態】
【００１９】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の数値）との表記は、「Ｘ以上Ｙ以下」の意味である。
【００２０】
本実施の形態に係るスラグの製造方法は、銅の乾式製錬等の非鉄金属製錬のプロセスにて副産物として生成されるスラグであって、Ｆｅ及びＳｉを主成分とし、さらにＡｓ及びＰｂを不純物として含有するスラグから、それらＡｓ及びＰｂの溶出量を抑制したスラグを製造する方法である。なお、主成分とは、スラグ中の含有割合が５１質量％以上のものをいう。Ｆｅ及びＳｉを主成分とするスラグでは、主成分の含有割合とはＦｅ及びＳｉの合計含有割合をいう。
【００２１】
具体的に、このスラグの製造方法は、Ｆｅ及びＳｉを主成分とし、Ａｓ及びＰｂを不純物として含有するスラグを、水砕処理する水砕処理工程と、水砕処理工程で得られたスラグを、酸素を含むガス雰囲気下で形成されるアークプラズマ中に供給して高温熱処理する熱処理工程とを含む。
【００２２】
（原料のスラグ）
先ず、原料のスラグとしては、上述したように、Ｆｅ及びＳｉを主成分とし、さらにＡｓ及びＰｂを含むスラグである。例えば、原料スラグの組成としては、Ｆｅの含有量が３５質量％〜４５質量％であり、ＳｉＯ２の含有量が２５質量％〜４０質量％であり、不純物成分としてＰｂを０．０１質量％〜０．２質量％、Ａｓを０．０１質量％〜０．２質量％の割合で含む。また、この原料スラグにおいては、Ｃｕを０．５質量％〜３．０質量％、ＣａＯを１．０質量％〜６．０質量％、及びその他の不純物として例えばＡｌ２Ｏ３（アルミナ）、ＭｇＯ（マグネシア）等を含んでいてもよい。
【００２３】
このようなスラグとしては、例えば、非鉄製錬スラグ、廃棄物熔融スラグ等が挙げられ、より具体的には、銅の製錬プロセスにて副産物として生成する銅スラグ（例えば、自溶炉スラグ、錬かん炉スラグ）が挙げられる。
【００２４】
例えば図１に示すように、銅製錬プロセスにおいては、原料としての銅精鉱及び銅精鉱以外の銅原料と、フラックスとしての珪酸鉱とが自熔炉１等の熔錬炉に装入され、その後約１３００℃の高温で熔解されて、比重が相対的に大きいマット２と比重が相対的に小さいスラグ３とに比重分離される。得られたマット２は、次工程の転炉に送られ、ＦｅとＳが除去されてＣｕ品位が９８％の粗銅となる。一方、不純物の多くが分配されているスラグ３は、自熔炉樋４を通して錬かん炉５に送られ、分離しきれなかったＣｕ分がその錬かん炉５にて分離されて約１３００℃の熔融スラグ６として、スラグ樋７から排出される。
【００２５】
（水砕処理工程）
水砕処理工程では、原料のスラグを水砕処理する。一般的にスラグは、非鉄製錬等から得られるものであるため、そのスラグに対して水砕処理を施すことにより、冷却を兼ねることができ、大気中で徐冷するのに比べると冷却に要する時間を短くすることができる。また、水砕して急冷させることにより、スラグ組成を均一にすることができる。さらに、販売、運搬しやすい粒度に効率的に調整することができる。
【００２６】
また、このようにスラグを水砕することで、後述する熱処理工程におけるアークプラズマに供給しやすい粒度に調整することができる。また、アークプラズマによる熱処理で生成する、スラグ表面の酸化被膜の種類や厚み等を的確に調整することができる。
【００２７】
さらに、後述するアークプラズマによる熱処理を施すにあたってスラグを水砕処理しておくことで、キルン等の加熱装置やバーナー等の熱源を使用して熱処理する場合に比べ、極めて短時間の熱処理で済み、また少ない熱エネルギーで、Ａｓ及びＰｂの溶出の少ないスラグを効率的に得ることができる。
【００２８】
水砕の方法としては、スラグに加圧水を噴射させて、粒状化する方法、スラグを水槽に注入して急冷させて、粒状化する方法等が挙げられる。
【００２９】
なお、例えば図１に示したように、スラグ樋７から水砕樋８に供給された熔融スラグ６が、水砕樋８内を流れる水砕水により水砕されることで、１００℃以下まで急冷されるとともに細かい粒子に砕かれて水砕スラグとなる。
【００３０】
（熱処理工程）
熱処理工程では、水砕処理して得られたスラグ（水砕スラグ）を、酸素を含むガス雰囲気下で形成されるアークプラズマ中に供給して高温熱処理する。このとき、水砕スラグの供給は、大量のスラグの処理を可能にしつつスラグ同士の密着を避ける観点から、アークプラズマ装置の上部から自然落下させながら、アークプラズマ中を通過させるようにして行うことが好ましい。
【００３１】
ここで、Ｆｅ及びＳｉを主成分とするスラグにおいて、微量含まれている不純物のＡｓやＰｂの溶出を抑制したスラグを得る方法として、結晶化を促進させる方法がある。ところが、原料として“常温”の水砕水により水砕スラグを得るようにした場合には、その水砕処理により結晶化を促進させることは困難となる。また、スラグの表層をマグネタイトで覆うことによってＡｓやＰｂの溶出をバリアする層を形成する方法として、大気圧雰囲気下で５００℃程度の温度に加熱する方法が知られているが、処理に長時間を要し、かなりの大きな熱エネルギーを必要とする。
【００３２】
これに対して、アークプラズマによる高温熱処理では、短時間で効率よく、不純物であるＡｓ及びＰｂの溶出を安定して抑えることができる。すなわち、アークプラズマによる処理では、酸素を含むガス雰囲気下で高温での熱処理が可能となるため、短時間でスラグ表面にヘマタイト層（Ｆｅ２Ｏ３）層又はマグネタイト（Ｆｅ３Ｏ４）層からなる酸化被膜を形成できるとともに、その直下にＳｉＯ２リッチな層を形成することできる。アークプラズマによる熱処理によれば、これらの酸化被膜等を効率的に形成できることから、スラグ自体が溶解しにくくなり、スラグ溶解によるＰｂ、Ａｓ等の溶出を安定して抑えることができると推測される。
【００３３】
図２は、アークプラズマ装置の構成を示す模式図である。アークプラズマ装置１０は、主として、炉本体１１と、電極１２と、ガス導入口１３と、スラグ供給口１４とにより構成されている。炉本体１１は、例えば、外形直径３５５ｍｍ×高さ７５０ｍｍ程度のステンレス製水冷二重ジャケット式で構成されている。また、電極１２としては、例えば、φ４０×５４０ｍｍ程度のタングステンアーク電極６本が配置され、水冷二重ジャケット式を採用している。さらに、電極１２間は、約５０ｍｍ程度の間隙が設けられており、電極１２間に多相交流のアークプラズマＸを発生させる。
【００３４】
また、ガス導入口１３は、炉本体１１の上部に設けられ、例えば、アルゴン等の不活性ガスと空気との混合ガスを導入することにより、アークプラズマＸが形成される領域を、酸素を含むガス雰囲気下とする。また、スラグ供給口１４は、例えばφ１５ｍｍ〜１９ｍｍ程度の配管であり、バルブ１４ａによりスラグの流量を調整しながら、アルゴンフィードガスによりスラグを落下供給する。
【００３５】
なお、アークプラズマ装置の構成としてはこれに限定されず、また装置構成の大きさについてもあくまでも例示であってこれに限定されるものではない。
【００３６】
アークプラズマ装置１０では、大気圧下、酸素を含むガス雰囲気において、スラグ供給口１４からスラグが落下供給され、電極１２間に生じたアークプラズマＸ中で熱処理が施される。これにより、スラグ表面に酸化被膜を形成することができる。
【００３７】
このように、水砕処理後のスラグをアークプラズマＸ中に供給して高温加熱処理を施すことにより、スラグ自体が溶解しにくくなり、スラグ溶解によるＰｂ、Ａｓ等の溶出を抑えることが容易なスラグを、短時間で効率的に製造することができる。
【００３８】
アークプラズマによる高温熱処理の条件に関して、酸素を含むガス雰囲気、プラズマ出力、プラズマ処理時間、水砕スラグの供給流量等は、適宜設定することができる。
【００３９】
具体的に、酸素を含むガス雰囲気としては、例えば、アルゴン等の不活性ガスと、酸素を含む空気との混合ガス雰囲気とすることができる。このような、酸素を含むガス雰囲気とすることで、アークプラズマを効率よく発生させてスラグ表面を有効に酸化させることができ、スラグ表面への酸化被膜の形成を促すことができる。
【００４０】
酸素を含むガス雰囲気中における酸素分圧（酸素濃度）としては、１ｋＰａ〜２０ｋＰａ程度とすることが好ましく、１０ｋＰａ〜２０ｋＰａ程度とすることがより好ましい。酸素分圧が１〜２０ｋＰａ程度の混合ガスを用いてアークプラズマによる高温熱処理を施すことで、スラグ表面により効率的に酸化被膜を形成することができ、Ａｓ及びＰｂの溶出量をより効果的に抑えることができる。プラズマを安定して発生させることができる限り、酸素分圧が高い方が酸化被膜を効率よく形成することができると考えられる。酸素分圧が１ｋＰａ未満であると、効率的に酸化被膜を形成することができない可能性がある。一方で、混合ガス雰囲気における酸素分圧を大気の酸素分圧（略２０ｋＰａ）を超える圧力とする場合、酸化被膜を極めて効率的に形成できるものの、酸素を濃縮する必要が生じる。そのため、混合ガス雰囲気における酸素分圧は、経済的な点からは２０ｋＰａ以下が好ましい。
【００４１】
また、プラズマ出力としては、典型的には、１０００Ｗ〜４０００Ｗとすることが好ましい。プラズマ出力が過小であるとアークプラズマが安定せず、一方で、プラズマ出力が過大であるとアークプラズマが形成される領域が高温になり過ぎ、溶融、酸化が進みすぎて良好な結果が得られないことがある。
【００４２】
また、プラズマ処理時間としては、アークプラズマの温度条件に影響されるが、主として自由落下によるプラズマ通過時間によって制御可能であり、極短時間とすることができる。また、プラズマ処理時間は、電極の設置段数によって調整することができる。より具体的に、プラズマ処理時間として、１．０秒程度以下とすることができ、またこのような短時間の高温熱処理を複数回行ってもよい。
【００４３】
ここで、アークプラズマの形成にあたっては、交流多相アークプラズマを使用することが好ましい。アークプラズマは、安定して特定の場所に保持させることが難しく、形成させたアークプラズマの間に物質（スラグ）を供給して熱処理を行うためには、より一層に安定的にアークプラズマを存在させておくことが必要になる。この点において、交流多相アークプラズマを用いることによれば、形成したアークプラズマを安定的に存在させることができる。具体的に、交流多相アークプラズマにおいては、多数の電極を円周上に配置し、交流多相で順次アークプラズマを発生させるものであり、安定したプラズマ領域を生成させることができる。また、この交流多相アークプラズマでは、交流化することで一時的にアークが途切れても次のアークが発生するようになり、プラズマを維持できる。
【００４４】
水砕スラグの供給量としては、アークプラズマが形成される領域の大きさにもよるが、例えば、５〜５０ｇ／分であることが好ましい。供給流量が過小であると、大量のスラグを処理するのに時間がかかってしまい、一方で、供給流量が過大であると、スラグ表面の酸化被膜の形成量が不十分になりやすい。
【００４５】
以上のように、本実施の形態に係るスラグの製造方法は、Ａｓ及びＰｂを不純物として含有するスラグを水砕処理する水砕処理工程と、水砕処理工程で得られたスラグを、酸素を含むガス雰囲気下で形成されるアークプラズマ中に供給して高温熱処理する熱処理工程と、を含む。このような方法によれば、従来のようなキルン等を用いた熱処理に比べて、極めて短時間で、しかも大きな熱エネルギーを必要とすることなく、効率的にスラグに対して熱処理を施すことができる。これにより、スラグの表面に効率的に酸化被膜を形成させることができ、Ａｓ及びＰｂの溶出を抑えたスラグを容易に製造することができる。
【００４６】
なお、上述した処理の終了後、Ａｓ及びＰｂの溶出量が土壌汚染に関する基準に満たない場合であっても、Ａｓ及びＰｎの溶出量をさらに低減するべく、さらになる処理を組み合わせてもよい。このようにさらなる処理を組み合わせて施すことで、容易に当該基準を満足するスラグとすることができ、そのような場合であっても、処理全体としては、短時間でかつ少ない熱エネルギーで処理することが可能となる。
【実施例】
【００４７】
以下、本発明の実施例を示してより具体的に説明するが、本発明は以下の実施例に何ら限定されるものではない。
【００４８】
［実施例１］
（原料スラグの調製）
表１に示したような組成のスラグを原料スラグとして用いた。この原料スラグは、図１に示したように、銅精製工程において錬かん炉で生成した副産物の熔融スラグである。
【００４９】
【表１】
2019104640.tif 000003
【００５０】
（水砕処理）
次に、図１に示すように、錬かん炉５から水砕樋８に原料スラグを供給し、水砕ノズル９から放出される圧力１ＭＰａの高圧水砕水により、水量をスラグ１ｔ当たり１０ｍ３以上２０ｍ３以下に調整して、水砕処理を施した。そして、水砕処理後のスラグに対して、篩分けや粉砕等の処理によって粒度調整加工を行い、粒径１ｍｍ未満に整粒した。
【００５１】
（高温熱処理）
水砕処理後のスラグに対して、図２に示されるような、多相交流アークプラズマ装置（福伸工業株式会社製）を用いて、高温熱処理を行った。具体的には、炉本体１１上部のガス導入口１３より、エアー５Ｌ／ｍｉｎ、アルゴン３Ｌ／ｍｉｎで供給し、炉本体１１内部をエアーとアルゴンの混合ガス雰囲気とした。そのときの酸素分圧は、５ｋＰａであった。そして、交流多相アークプラズマ発生装置により、大気圧下で、アーク電流１００Ａ、アーク電圧２０Ｖとして、アークプラズマＸを発生させた。その後、粒径１ｍｍ未満に整粒されたスラグをアークプラズマ装置１０の上部に仕込み、スラグ供給口１４からアークプラズマＸ中に自然落下させることで高温熱処理を行った。そのときの高温熱処理時間は、０．１秒であった。高温熱処理後のスラグは、炉本体１１下部のフランジを割って取り出した。
【００５２】
［比較例１］
水砕処理のみとし、高温熱処理を行わなかった以外は、実施例１と同様にスラグを製造した。
【００５３】
＜熱処理後に得られたスラグの評価＞
（平成１５年環境省告示第１９号（含有量試験））
ＪＩＳ  Ｋ００５８−２に準じ、得られたスラグを粉砕して試料を得たのち、当該試料を用いて「六価クロム化合物及びシアン化合物以外の物質についての検液の調製」の項に従って検液を調製した。そして、得られた検液を用いて、ＪＩＳ  Ｋ０１０２：２００８に従い、ＩＣＰ−ＡＥＳ（発光分光分析）法によりＰｂ、Ａｓの濃度を測定した。下記表２に測定結果を示す。
【００５４】
【表２】
2019104640.tif 000004
【００５５】
表２の結果に示すように、アークプラズマによる高温熱処理を施した実施例１では、ＪＩＳ  Ｋ００５８−２に準じて測定されるＡｓ、Ｐｂの溶出量が、５００ｍｇ／ｋｇ以下となり、有効に溶出を抑制することができた。
【００５６】
一方、比較例１では、高温熱処理は行わず、水砕処理のみのため、Ａｓ、Ｐｂの溶出量は、５００ｍｇ／ｋｇを超える値となった。
【００５７】
なお、原料のスラグ１ｋｇを、水砕処理した後、キルンを用いた加熱処理（温度１０００℃）でＡｓ及びＰｂの溶出量を５００ｍｇ／ｋｇ以下となるように処理するために必要な時間としては、およそ０．５時間程度が必要となる。これに対し、本実施例１では、熱処理にかかった実質の時間は１秒以下であり、極めて短時間で行うことができる。
【符号の説明】
【００５８】
１  自熔炉
２  マット
３  スラグ
４  自熔炉樋
５  錬かん炉
６  熔融スラグ
７  スラグ樋
８  水砕樋
９  水砕ノズル
１０  アークプラズマ装置
１１  炉本体
１２  電極
１３  ガス導入口
１４  スラグ供給口
１４ａ  バルブ
【図１】
2019104640.tif 000005
【図２】
2019104640.tif 000006